(57)【要約】【課題】  皮膚に直接貼付されていても、発汗による水分を透湿させて、皮膚表面の蒸れを防止し、肌のかぶれや発赤を防止することができる紙おむつ内面用粘着シートを得る。【解決手段】  紙おむつ内面用粘着シートは、紙おむつの内面に、紙おむつを着用した際に粘着剤層表面が着用者の皮膚と直接接触することが可能な形態で固定して用いられる粘着シートであって、前記粘着剤層の透湿度（温度４０℃、湿度３０％ＲＨ、粘着剤層の厚み１００μｍ）が、８００ｇ／ｍ2・ｄａｙ以上であること、または紙おむつの内面に、紙おむつを着用した際に粘着剤層表面が着用者の皮膚と直接接触することが可能な形態で固定して用いられる粘着シートであって、前記粘着剤層が、分子中に少なくとも１個のアルケニル基を有するポリエーテル系重合体を主体とする粘着剤により構成されていることを特徴とする。【選択図】      なし【特許請求の範囲】
【請求項１】
紙おむつの内面に、紙おむつを着用した際に粘着剤層表面が着用者の皮膚と直接接触することが可能な形態で固定して用いられる粘着シートであって、前記粘着剤層の透湿度（温度４０℃、湿度３０％ＲＨ、粘着剤層の厚み１００μｍ）が、８００ｇ／ｍ2・ｄａｙ以上であることを特徴とする紙おむつ内面用粘着シート。
【請求項２】
紙おむつの内面に、紙おむつを着用した際に粘着剤層表面が着用者の皮膚と直接接触することが可能な形態で固定して用いられる粘着シートであって、前記粘着剤層が、分子中に少なくとも１個のアルケニル基を有するポリエーテル系重合体を主体とする粘着剤により構成されていることを特徴とする紙おむつ内面用粘着シート。
【請求項３】
ポリエーテル系重合体の数平均分子量が５，０００〜５０，０００である請求項２記載の紙おむつ内面用粘着シート。
【請求項４】
粘着剤層が多孔性粘着剤層である請求項１〜３の何れかの項に記載の紙おむつ内面用粘着シート。
【請求項５】
多孔性粘着剤層が、粘着剤が繊維状に塗布されて形成されている請求項４記載の紙おむつ内面用粘着シート。
【請求項６】
粘着剤層が、無溶剤の粘着剤を塗布して形成されている請求項１〜５の何れかの項に記載の紙おむつ内面用粘着シート。
【請求項７】
粘着シートが、紙おむつを着用した際に粘着剤層表面が着用者の皮膚と直接接触することが可能な形態で、内面に固定されている紙おむつであって、前記粘着シートが、請求項１〜６の何れかの項に記載の紙おむつ内面用粘着シートであることを特徴とする紙おむつ。
【請求項８】
紙おむつ内面用粘着シートが、紙おむつを着用した際に粘着剤層表面が、着用者の背部、腰部、脚部、腹部および尻部から選択された少なくとも１種の部位における皮膚と直接接触することが可能な形態で、内面に固定されている請求項７記載の紙おむつ。
【発明の詳細な説明】
【技術分野】
【０００１】
本発明は、紙おむつを着用する際に着用者への密着性を高めるために用いられる紙おむつ内面用粘着シートおよび該紙おむつ内面用粘着シートが用いられた紙おむつに関し、より詳細には、紙おむつ内面用粘着シートの粘着面が着用者の皮膚と直接接触する形態で紙おむつを着用する用途に使用され、粘着剤組成物による透湿性能により、長時間貼付して使用しても肌のかぶれや発赤を抑制又は防止することができる紙おむつ内面用粘着シートおよび該紙おむつ内面用粘着シートが用いられた紙おむつに関する。
【背景技術】
【０００２】
従来、紙おむつを着用者に固定する手段として、紙おむつの外面で（すなわち、着用者の皮膚と直接接触しない形態で）、粘着シート等の固定部材を利用して固定する手段が広く利用されている（特許文献１参照）。しかしながら、紙おむつの外面で、粘着シート等の固定部材を利用して固定する場合、紙おむつを、着用者に優れた密着性（フィット性）や、優れた漏れ防止性で着用させることが困難である。紙おむつの着用者への密着性が十分でないと、着用者の使用感が悪くなる。また、十分な漏れ防止性で着用していないと、排泄物の漏れや、排泄物の臭いの拡散等が生じてしまう。また、例えば、紙おむつを乳幼児に着用させる際に、着用時には十分な密着性および漏れ防止性で紙おむつを着用させることができたとしても、紙おむつの着用後に食事を摂って胴回りが大きくなると、紙おむつがずれて密着性や漏れ防止性が低下し、前述のような紙おむつの使用感の低下や、排泄物の漏れ、排泄物の臭いの拡散などの問題が生じる。
【０００３】
そこで、紙おむつの着用者への密着性や漏れ防止性を高めるために、紙おむつのウエスト開口部や、脚開口部等において、着用者への皮膚に粘着シートを介して紙おむつを直接貼付させる方法が有効な場合がある。しかしながら、従来の粘着剤をこのような目的で使用した場合、蒸れ・発赤・かぶれ等の肌に対して悪影響を与える可能性があった。
【０００４】
【特許文献１】特開平５−１７７２８号公報
【発明の開示】
【発明が解決しようとする課題】
【０００５】
従って、本発明の目的は、皮膚に直接貼付されていても、発汗による水分を透湿させて、皮膚表面の蒸れを抑制又は防止し、肌のかぶれや発赤を抑制又は防止することができる紙おむつ内面用粘着シートおよび該紙おむつ内面用粘着シートが用いられた紙おむつを提供することにある。
本発明の他の目的は、粘着剤層を形成する粘着剤に、粘着付与樹脂が使用されていなくても、又はその使用量が低減されていても、優れた接着性能を発揮することができる紙おむつ内面用粘着シートおよび該紙おむつ内面用粘着シートが用いられた紙おむつを提供することにある。
本発明のさらに他の目的は、紙おむつの着用者への密着性や漏れ防止性を高めることができる紙おむつ内面用粘着シートおよび該紙おむつ内面用粘着シートが用いられた紙おむつを提供することにある。
【課題を解決するための手段】
【０００６】
本発明者らは前記目的を達成するために鋭意検討した結果、粘着剤層を構成する粘着剤として、粘着剤自体に透湿性を有するものを採用すると、紙おむつの内面に固定された紙おむつ内面用粘着シートを直貼りしても、紙おむつ着用時の発汗による水分を、粘着剤層を通して逃がして蒸れを抑制又は防止することができることを見出した。また、粘着剤層が、特定のポリマーを主体とする粘着剤により構成されていると、粘着成分としての主ポリマー以外の粘着付与樹脂や軟化剤等の添加成分を使用しなくても、又はそれらの使用量を低減しても、優れた接着性能を発揮できることを見出した。本発明はこれらの知見に基づいて完成されたものである。
【０００７】
すなわち、本発明は、紙おむつの内面に、紙おむつを着用した際に粘着剤層表面が着用者の皮膚と直接接触することが可能な形態で固定して用いられる粘着シートであって、前記粘着剤層の透湿度（温度４０℃、湿度３０％ＲＨ、粘着剤層の厚み１００μｍ）が、８００ｇ／ｍ2・ｄａｙ以上であることを特徴とする紙おむつ内面用粘着シートを提供する。
【０００８】
また、本発明は、紙おむつの内面に、紙おむつを着用した際に粘着剤層表面が着用者の皮膚と直接接触することが可能な形態で固定して用いられる粘着シートであって、前記粘着剤層が、分子中に少なくとも１個のアルケニル基を有するポリエーテル系重合体を主体とする粘着剤により構成されていることを特徴とする紙おむつ内面用粘着シートを提供する。前記ポリエーテル系重合体の数平均分子量としては、５，０００〜５０，０００であることが好ましい。
【０００９】
本発明では、粘着剤層としては、多孔性粘着剤層であることが好ましく、前記多孔性粘着剤層は、粘着剤を繊維状に塗布して形成することができる。さらにまた、前記粘着剤層は、無溶剤の粘着剤を塗布して形成されていてもよい。
【００１０】
本発明には、粘着シートが、紙おむつを着用した際に粘着剤層表面が着用者の皮膚と直接接触することが可能な形態で、内面に固定されている紙おむつであって、前記粘着シートが、前記紙おむつ内面用粘着シートであることを特徴とする紙おむつも含まれる。このような紙おむつ内面用粘着シートとしては、紙おむつを着用した際に粘着剤層表面が、着用者の背部、腰部、脚部、腹部および尻部から選択された少なくとも１種の部位における皮膚と直接接触することが可能な形態で、内面に固定されていてもよい。
【発明の効果】
【００１１】
本発明の紙おむつ内面用粘着シートによれば、皮膚に直接貼付されていても、発汗による水分を透湿させて、皮膚表面の蒸れを抑制又は防止し、肌のかぶれや発赤を抑制又は防止することができる。また、本発明の紙おむつ内面用粘着シートは、粘着剤層を形成する粘着剤に、粘着付与樹脂が使用されていなくても、又はその使用量が低減されていても、優れた接着性能を発揮することができる。従って、前記紙おむつ内面用粘着シートが用いられた紙おむつによれば、紙おむつの着用者への密着性や漏れ防止性を高めることができる。
【発明を実施するための最良の形態】
【００１２】
［紙おむつ内面用粘着シート］
本発明の紙おむつ内面用粘着シートとしては、８００ｇ／ｍ2・ｄａｙ以上の透湿度（温度（外気の温度）４０℃、湿度（外気の湿度）３０％ＲＨ、粘着剤層の厚み１００μｍ）の粘着剤層を有していることを特徴の１つとして挙げられる。このように、粘着剤層の透湿度（温度４０℃、湿度３０％ＲＨ、粘着剤層の厚み１００μｍ）が、８００ｇ／ｍ2・ｄａｙ以上であると、該粘着剤層を利用して、紙おむつ内面用粘着シートを皮膚に直接貼付していても（直貼りしていても）、発汗による水分を粘着剤層が透湿させて、皮膚表面の蒸れを抑制又は防止し、肌のかぶれや発赤を効果的に抑制又は防止することができる。
【００１３】
前記粘着剤層の透湿度（温度４０℃、湿度３０％ＲＨ、粘着剤層の厚み１００μｍ）としては、１２００ｇ／ｍ2・ｄａｙ以上であることが好ましく、さらに２０００ｇ／ｍ2・ｄａｙ以上であることが好適である。透湿度の上限としては、特に制限されないが、例えば、４０００ｇ／ｍ2・ｄａｙ（温度４０℃、湿度３０％ＲＨ、粘着剤層の厚み１００μｍ）程度であってもよい。なお、粘着剤層の透湿度（温度４０℃、湿度３０％ＲＨ、粘着剤層の厚み１００μｍ）が８００ｇ／ｍ2・ｄａｙ未満であると、皮膚又は肌が蒸れて、皮膚又は肌にかぶれや発赤が生じるという問題が発生しやすくなる。
【００１４】
本発明において、粘着剤層（又は粘着剤）の透湿度は、以下のようにして測定することができる。
（粘着剤層の透湿度の測定方法）
（１）粘着剤をセパレータ上の塗布領域全面にアプリケーターを用いて塗布して、必要に応じて乾燥・架橋をし、１００μｍの厚さ（乾燥後の厚さ）を有する粘着剤層を形成する。
（２）前記セパレータ上に形成された粘着剤層を、ナイロン製不織布（ポリアミド製不織布）の片面に転写して、粘着シートを作製する。なお、前記ナイロン製不織布としては、坪量が４０ｇ／ｍ2のものを使用する。具体的には、ナイロン製不織布としては、例えば、商品名「エルタス」（旭化成社製）などを用いることができる。
（３）高さ４０ｍｍ且つ内径４０ｍｍφのガラスカップに２０ｇの水を入れた後、図１に示されるように、粘着剤層を下側にして、ガラスカップの開放口を覆うように粘着シートをガラスカップの上面に載せ、これらの周囲を、商品名「Ｎｏ．５１」（日東電工株式会社製）によるビニールテープを用いて貼付して、粘着シートをガラスカップに固定する。
（４）この粘着シートにより覆われたガラスカップを、４０℃、３０％ＲＨの恒温恒湿度器内に２０分間入れ、取り出して重量を測定し、この重量を初期重量（ＷO）とする。
（５）次に、再度、４０℃、３０％ＲＨの恒温恒湿度器内に入れ、４時間後に取り出した後、重量（ＷH）を測定して、下記の式（ａ）に基づいて、透湿度（ｇ／ｍ2・ｄａｙ）を算出する。
透湿度＝［（ＷO−ＷH）×２４］／［（０．０２）2×π×４］  式（ａ）
［式（ａ）において、透湿度の単位はｇ／ｍ2・ｄａｙである。なお、ＷO：初期重量、ＷH：４時間後の重量である。πは円周率であり、３．１４とすることができる］
【００１５】
図１は粘着剤層の透湿度の測定方法を示す概略図である。図１において、４は粘着シート、４ａは粘着剤層、４ｂはナイロン製不織布、５はガラスカップ（高さ４０ｍｍ、内径４０ｍｍφ）、５ａはガラスカップ５の開放口（上面）、６は水である。
【００１６】
また、本発明の紙おむつ内面用粘着シートとしては、分子中に少なくとも１個のアルケニル基を有するポリエーテル系重合体（「アルケニル基含有ポリエーテル系重合体」と称する場合がある）を主体とする粘着剤により構成された粘着剤層を有していることを特徴の１つとして挙げられる。このように、アルケニル基含有ポリエーテル系重合体を主体とする粘着剤を用いると、粘着付与樹脂を使用していなくても、又はその使用量を低減していても、充分な接着性能を効果的に発揮することができる。
【００１７】
なお、本発明の紙おむつ内面用粘着シートは、前記２つの特徴のいずれか一方を満足していればよいが、２つの特徴を両方とも満足していることが好ましい。
【００１８】
本発明の紙おむつ内面用粘着シートとしては、前記２つの特徴のいずれか一方を満足している（特に、２つの特徴を両方とも満足している）粘着剤層を有していれば、基材を有していてもよく、基材を有していなくてもよい。従って、紙おむつ内面用粘着シートとしては、（１）粘着剤層のみから形成された構成の紙おむつ内面用粘着シート（基材レスタイプの紙おむつ内面用粘着シート）、（２）基材の少なくとも一方の面（両面又は片面）に粘着剤層が形成された構成の紙おむつ内面用粘着シート（基材付きタイプの紙おむつ内面用粘着シート）などが挙げられる。本発明において、紙おむつ内面用粘着シートとしては、前記（１）の構成の紙おむつ内面用粘着シート（すなわち、粘着剤層のみから形成された構成の基材レスタイプの紙おむつ内面用粘着シート）が好適である。
【００１９】
なお、本発明の紙おむつ内面用粘着シートにおいて、粘着面は、公知の剥離ライナー（セパレータ）により保護されていてもよい。
【００２０】
また、紙おむつ内面用粘着シートが基材付きタイプの紙おむつ内面用粘着シートである場合、基材の少なくとも一方の面に、前記粘着剤層が形成されていればよく、基材の他方の面には、公知の粘着剤層や接着剤層などが形成されていてもよい。
【００２１】
さらにまた、紙おむつ内面用粘着シートは、ロール状に巻回された形態で形成されていてもよく、シートが積層された形態で形成されていてもよい。すなわち、本発明の紙おむつ内面用粘着シートは、シート状、テープ状などの形態を有することができる。
【００２２】
（粘着剤層）
本発明において、紙おむつ内面用粘着シートの粘着剤層を構成する粘着剤としては、粘着剤層を形成した際の透湿度（温度４０℃、湿度３０％ＲＨ、粘着剤層の厚み１００μｍ）が８００ｇ／ｍ2・ｄａｙ以上となるものであれば、その組成等は特に制限されない。従って、この観点からは、粘着剤としては、公知乃至慣用の粘着剤（例えば、アクリル系粘着剤、ゴム系粘着剤、シリコーン系粘着剤、ウレタン系粘着剤など）を用いることも可能である。しかし、前述のように、透湿度と紙おむつ内面用粘着シートの接着特性とを両立する観点からは、粘着剤としては、分子中に少なくとも１個のアルケニル基を有するポリエーテル系重合体（アルケニル基含有ポリエーテル系重合体）を主体とする粘着剤が好ましい。
【００２３】
アルケニル基含有ポリエーテル系重合体において、アルケニル基としては、末端に二重結合を有する形態のアルケニル基（ビニル基やビニルアルキル基など）が好ましい。具体的には、アルケニル基としては、ビニル基；１−メチルビニル基（イソプロペニル基）、１−エチルビニル基、１−プロピルビニル基、１−イソプロピルビニル基等の１−アルキルビニル基を好適に用いることができ、特に、ビニル基、１−メチルビニル基が好ましい。アルケニル基は単独で又は２種以上組み合わせられていてもよい。
【００２４】
アルケニル基は、ポリエーテル系重合体に、直接結合していてもよく、他の基（２価の有機基など）を介して結合していてもよい。アルケニル基がポリエーテル系重合体に結合する際に介する他の基としては、例えば、「−Ｏ−」、「−ＯＣ（＝Ｏ）−」、「−Ｃ（＝Ｏ）Ｏ−」、「−ＲaＯ−」、「−ＲaＯＣ（＝Ｏ）−」、「−ＲaＯＣ（＝Ｏ）Ｏ−」、「−ＲaＯ−Ｃ（＝Ｏ）ＮＨ−」、「−ＲaＣ（＝Ｏ）Ｏ−」（Ｒaは２価の有機基）の他、これらの基における「−Ｏ−」の部位が「−Ｓ−」や「−ＮＨ−」とした基などが挙げられる。なお、これらの例示の基は、左側がアルケニル基と結合し、右側がポリエーテル系重合体に結合する。
【００２５】
具体的には、好ましいアルケニル基含有ポリエーテル系重合体としては、下記式（１）で表されるアルケニル基含有ポリエーテル系重合体が挙げられる。
【化１】
2005261453.tif 000002
（式（１）において、Ｒ1はポリエーテル系重合体を示し、Ｒ2は水素原子又はメチル基を示す。Ｒ3は「−Ｏ−」、「−ＯＣ（＝Ｏ）−」、「−Ｃ（＝Ｏ）Ｏ−」、「−Ｒ4Ｏ−」、「−Ｒ4ＯＣ（＝Ｏ）−」、「−Ｒ4ＯＣ（＝Ｏ）Ｏ−」（なお、これらのＲ3の基は、左側が「ＣＨ2＝Ｃ（Ｒ2）−」と結合し、右側が「Ｒ1」と結合する）であり、Ｒ4は２価の有機基である。ｍは０又は１であり、ｎは正の整数である）
【００２６】
前記式（１）において、Ｒ1のポリエーテル系重合体としては、分子内にエーテル結合を有する重合体であれば特に制限されないが、例えば、繰り返し単位としてオキシエチレン、オキシプロピレン、オキシイソプロピレン、オキシテトラメチレン等のオキシアルキレンを１種又は２種以上有するポリオキシアルキレン系重合体などが挙げられる。具体的には、Ｒ1のポリエーテル系重合体としては、ポリオキシエチレン、ポリオキシプロピレン、ポリオキシテトラメチレン、オキシエチレン−オキシプロピレン共重合体（例えば、ポリオキシエチレン−ポリオキシプロピレンブロック共重合体や、オキシエチレン−オキシプロピレンランダム共重合体等）などが挙げられる。
【００２７】
Ｒ3におけるＲ4は２価の有機基であり、該２価の有機基としては、特に制限されず、例えば、１個以上のエーテル結合を有していてもよい２価の炭化水素基が好適である。このようなエーテル結合を有していてもよい２価の炭化水素基としては、炭素数１〜２０の２価の炭化水素基が好適である。具体的には、エーテル結合を有していてもよい２価の炭化水素基としては、アルキレン基（例えば、メチレン基、エチレン基、トリメチレン基、プロピレン基、テトラメチレン基、２−メチルトリメチレン基、ペンタメチレン基、ヘキサメチレン基など）、アルキレン−オキシ−アルキレン基（例えば、エチレン−オキシ−エチレン基、エチレン−オキシ−トリメチレン基など）が挙げられる。また、２価の炭化水素基としては、前記の他、オキシアルキレン基、オキシカルボニルアルキレン基、オキシカルボニルオキシアルキレン基（これらは、オキシ部位がアルケニル基と結合している）などを用いることも可能である。
【００２８】
Ｒ3としては、「−Ｒ4Ｏ−」が好ましく、特に「−ＣＨ2Ｏ−」が好適である。
【００２９】
ｍは０又は１であり、ｍが０の場合、Ｒ3が存在しておらず、「ＣＨ2＝Ｃ（Ｒ2）−」が直接「Ｒ１」と結合している状態を示している。
【００３０】
ｎは正の整数であり、例えば、１〜１０（好ましくは１〜４、さらに好ましくは１又は２）の整数が挙げられる。
【００３１】
なお、前記式（１）において、「ＣＨ2＝Ｃ（Ｒ2）−（Ｒ3）m−」は、Ｒ1のポリエーテル系重合体のいずれかの部位（好ましくは、主鎖や側鎖の末端、特に主鎖の末端）にｎ個結合していればよく、従って、詳細には、「Ｒ1はポリエーテル系重合体の主要部である」とも言える。また、複数の「ＣＨ2＝Ｃ（Ｒ2）−（Ｒ3）m−」が、Ｒ1のポリエーテル系重合体に結合している場合、全部又は一部の「ＣＨ2＝Ｃ（Ｒ2）−（Ｒ3）m−」が、ポリエーテル系重合体の同一の部位に結合していてもよく、全部が異なる部位に結合していてもよい。
【００３２】
このようなアルケニル基含有ポリエーテル系重合体としては、例えば、特開平４−１４５１８８号公報、特開平５−２０９１６４号公報などに記載されている公知のアルケニル基含有ポリエーテル系重合体を用いることができる。
【００３３】
アルケニル基含有ポリエーテル系重合体としては、数平均分子量が５，０００以上５０，０００以下（５，０００〜５０，０００）、好ましくは１０，０００以上３０，０００以下（１０，０００〜３０，０００）、より好ましくは１５，０００以上２５，０００以下（１５，０００〜２５，０００）であるものを好適に用いることができる。アルケニル基含有ポリエーテル系重合体の数平均分子量が５，０００未満であると硬化物の粘着性が低下し、一方、５０，０００を超えると塗工性が低下する。
【００３４】
なお、アルケニル基含有ポリエーテル系重合体による粘着剤は、無溶剤タイプの粘着剤であっても、室温（例えば、２３℃）で塗工することが可能である。この点から、アルケニル基含有ポリエーテル系重合体は、紙おむつ内面用粘着シートの粘着剤層を構成する粘着剤の粘着成分（ポリマー成分またはベースポリマー）として優れていると言える。
【００３５】
このようなアルケニル基含有ポリエーテル系重合体の製造方法としては、特に制限されず、公知乃至慣用の方法を採用することができ、例えば、特開平４−１４５１８８号公報や特開平５−２０９１６４号公報等に記載されているように、ポリエーテル系重合体を調製後にアルケニル基を導入する方法、ポリエーテル系重合体を調製中にアルケニル基を導入する方法などを用いることができる。
【００３６】
アルケニル基含有ポリエーテル系重合体を主体とする粘着剤（「アルケニル基含有ポリエーテル系粘着剤」と称する場合がある）としては、アルケニル基含有ポリエーテル系重合体を主体としていれば、架橋剤、触媒（例えば、ヒドロシリル化触媒など）、貯蔵安定性改良剤などの他の成分が含有されていてもよい。架橋剤としては、アルケニル基含有ポリエーテル系重合体を架橋させることができるものであれば特に制限されないが、例えば、分子中に少なくとも２個のヒドロシリル基を有する化合物（「ヒドロシリル基複数含有化合物」と称する場合がある）を好適に用いることができる。該架橋剤としてのヒドロシリル基複数含有化合物としては、例えば、特開平４−１４５１８８号公報や特開平５−２０９１６４号公報等に記載されている「分子中に少なくとも２個のヒドロシリル基を有する化合物［（Ｂ）成分］」などが挙げられる。
【００３７】
また、触媒としては、架橋剤としてヒドロシリル基複数含有化合物が用いられている場合は、ヒドロシリル化触媒を好適に用いることができる。該ヒドロシリル化触媒としては、アルケニル基含有ポリエーテル系重合体とヒドロシリル基複数含有化合物との架橋反応を促進させることができる触媒であれば特に制限されないが、例えば、特開平４−１４５１８８号公報や特開平５−２０９１６４号公報等に記載されている「ヒドロシリル化触媒［（Ｃ）成分］」などが挙げられる。
【００３８】
さらにまた、貯蔵安定性改良剤としては、アルケニル基含有ポリエーテル系重合体を主体とする組成物の貯蔵安定性を高めることができるものであれば特に制限されないが、例えば、特開平４−１４５１８８号公報や特開平５−２０９１６４号公報等に記載されている「貯蔵安定性改良剤［特開平５−２０９１６４号公報では（Ｅ）成分］」などが挙げられる。
【００３９】
粘着剤（特に、アルケニル基含有ポリエーテル系粘着剤）としては、架橋後の粘着剤組成物のゲル分率が３０重量％以上８０重量％以下（３０〜８０重量％）となるように調整されたものが好ましい。また、架橋後の粘着剤組成物の貯蔵弾性率（Ｇ´）が室温で１×１０5Ｐａ以下となるように調整されたものが好ましい。このような架橋後の粘着剤組成物のゲル分率や貯蔵弾性率（Ｇ´）は、粘着成分（特に、アルケニル基含有ポリエーテル系重合体）の種類やその含有割合、架橋剤や触媒の種類やその使用量を適宜調整することにより、コントロールすることができる。なお、粘着成分としてのアルケニル基含有ポリエーテル系重合体が５，０００〜５０，０００の数平均分子量を有している場合、架橋後の粘着剤組成物のゲル分率が３０重量％未満では架橋後もべたつきがあり、一方８０重量％を超えると粘着性が低下して、必要な粘着力が得られない場合がある。
【００４０】
なお、粘着剤には、粘着付与剤などの他の樹脂成分が含有されていてもよく、含有されていなくてもよい。粘着剤に粘着付与樹脂が配合されている場合は、粘着付与樹脂の配合量が多くなると透湿性が低下するため、粘着付与樹脂の配合量はできるだけ少ないことが好ましい。具体的には、粘着付与樹脂の配合量は、例えば、アルケニル基含有ポリエーテル系重合体１００重量部に対して５０重量部以下（好ましくは３０重量部以下、さらに好ましくは２０重量部以下、特に１０重量部以下）の範囲から選択することが望ましい。
【００４１】
粘着剤には、その他、溶剤、充填剤、顔料、紫外線吸収剤、酸化防止剤、含窒素シラン化合物、シリコン化合物等の各種添加剤が配合されていてもよい。粘着剤としては、乾燥工程を経ても微量に残留する溶剤（有機溶剤）による皮膚刺激を防止するために、溶剤を含有していないことが好ましい。すなわち、粘着剤としては、無溶剤の粘着剤を用いることが好ましい。
【００４２】
粘着剤層の厚み（乾燥後の厚み）は、例えば、５０〜２００μｍ（好ましくは７０〜１２０μｍ）程度である。粘着剤層の厚みが薄いと、充分な粘着力を得ることが困難になり、一方、厚すぎると熱硬化時に充分な硬化を得ることが困難になり、しかも、コストへの影響も考慮が必要である。
【００４３】
（基材）
本発明の紙おむつ内面用粘着シートが、基材付きタイプの紙おむつ内面用粘着シートである場合、紙おむつ内面用粘着シートに用いられる基材（粘着シート用基材）としては、特に制限されないが、紙おむつの内面の表面には、通常、不織布［特に、安価で風合い（肌触り）の良いポリプロピレン製不織布］が用いられているので、粘着シート用基材としては、不織布（特に、ポリプロピレン製不織布）を好適に用いることができる。より具体的には、粘着シート用基材としては、例えば、ポリプロピレン製不織布、ナイロン製不織布、レーヨン製不織布など公知の不織布（天然繊維による不織布、合成繊維による不織布など）を使用することができ、特に、紙おむつの内面の表面に用いられている不織布と同様の不織布であるポリプロピレン製不織布を好適に用いることができる。
【００４４】
また、粘着シート用基材としては、ポリアクリル酸のナトリウム塩を１成分又は主成分とする繊維（繊維物質）により形成された不織布（「ポリアクリル酸ナトリウム塩繊維系不織布」と称する場合がある）も用いることができる。このようなポリアクリル酸ナトリウム塩繊維系不織布は、高吸水性および高吸湿性を発揮できる。そのため、ポリアクリル酸ナトリウム塩繊維系不織布を用いると、発汗により発生した水分を粘着剤層が透湿し、この透湿された水分をポリアクリル酸ナトリウム塩繊維系不織布が吸収する効果が発揮される。従って、発汗による水分が粘着剤層を通してポリアクリル酸ナトリウム塩繊維系不織布に吸収されるので、皮膚表面の蒸れをより一層抑制又は防止し、肌のかぶれや発赤をより一層抑制又は防止する効果が奏される。
【００４５】
このようなポリアクリル酸ナトリウム塩繊維系不織布としては、例えば、商品名「ベルオアシス」（カネボウ合繊社製、ポリアクリル酸ナトリウム塩系ポリマー）などが市販されている。
【００４６】
なお、不織布において、繊維径、繊維長、目付などは特に制限されない。不織布は、１種の繊維のみから構成されていてもよく、複数種の繊維が組み合わせられて構成されていてもよい。
【００４７】
また、粘着シート用基材としては、不織布以外の基材として、例えば、布又は編物製基材、織物製基材などの繊維による基材を用いることもできる。
【００４８】
粘着シート用基材の厚みは、特に制限されず、例えば、１０〜５００μｍ（好ましくは１２〜２００μｍ、さらに好ましくは１５〜１００μｍ）程度である。粘着シート用基材は単層、複層のいずれの形態を有していてもよい。
【００４９】
なお、粘着シート用基材の粘着剤層側の面（粘着剤層形成面）には、粘着剤との投錨性を向上させるため、下塗り剤が塗布されていてもよい。また、粘着シート用基材には、必要に応じて、背面処理、帯電防止処理などの各種処理が施されていてもよい。
【００５０】
（製造方法）
本発明の紙おむつ内面用粘着シートは、前記粘着剤層を少なくとも有している。粘着剤層は、公知乃至慣用のコーティング方式を利用して、所定の面上に形成することができる。具体的には、粘着剤のコーティング方式としては、ロールコーティング方式、ダイコーティング方式等の適宜の塗工方式を選定可能であるが、コンマーリバースコーティング方式、メルトブローやカーテンスプレー方式が好ましく、特にコンマーリバースコーティング方式やカーテンスプレー方式が最適である。
【００５１】
カーテンスプレー方式を利用すると、所定の面上（例えば、基材上、剥離ライナー上）に粘着剤を繊維状に塗布することができ、多孔性を有する粘着剤層（多孔性粘着剤層）を形成することができる。粘着剤層が多孔性粘着剤層であると、汗をより一層透湿することができ、肌のかぶれや発赤をより一層防止する効果をもたらせることが可能となる。この際、紙おむつ内面用粘着シートが、多孔性粘着剤層（カーテンスプレー方式により粘着剤を繊維状に塗布して形成された多孔性粘着剤層など）と、吸水性不織布又は吸湿性不織布（ポリアクリル酸ナトリウム塩繊維系不織布など）とが組み合わせられた構成を有している場合、前記多孔性粘着剤層を透湿した汗等の水分を、粘着シート用基材としての吸水性不織布又は吸湿性不織布により吸収させることができ、その結果、より一層かぶれや発赤を防止することができるようになる。特に、紙おむつ内面用粘着シートが、多孔性粘着剤層（カーテンスプレー方式により粘着剤を繊維状に塗布して形成された多孔性粘着剤層など）のみから構成されていると、該多孔性粘着剤層を紙おむつの内面の表面に直接に貼付させることができるので、汗をより一層透湿させて紙おむつに吸収させることができ、その結果、さらにより一層かぶれや発赤を防止することができるようになる。
【００５２】
粘着剤層は、基材や剥離ライナーの所定の面に、通常全面的に形成されているが、部分的に形成されていてもよく、例えば、ストライプ塗工を利用してストライプ状に、ドット塗工を利用してドット状に部分的に形成されていてもよい。
【００５３】
なお、粘着剤層の透湿度は、粘着剤層がどのような形態で形成されていても、前述のように、基材や剥離ライナーの所定の面の塗布領域全面（例えば、片面全面など）に均一又はほぼ均一の厚みで塗布した際の透湿度として測定される。従って、粘着剤層が繊維状、ストライプ状やドット状に形成されていても、粘着剤層の透湿度は、同一の粘着剤を用いて基材上の塗布領域全面に均一又はほぼ均一の厚みで塗布して形成された粘着剤層として測定することができる。
【００５４】
粘着剤層は、無溶剤の粘着剤（溶剤を含有していない粘着剤）を塗布して形成されていることが好ましい。すなわち、粘着剤層は、無溶剤生産工程（無溶剤塗工工程）で得ることができる。
【００５５】
［紙おむつ］
本発明の紙おむつ（使い捨ておむつ）は、紙おむつの内面に、紙おむつを着用した際に粘着面が着用者の皮膚と直接接触することが可能な形態で固定して用いられる粘着シートとして、前記紙おむつ内面用粘着シートが用いられている。このような紙おむつとしては、いわゆる「テープ付き紙おむつ」（又は「テープ付き使い捨ておむつ」、「オープン型紙おむつ」、「オープン型使い捨ておむつ」等とも称されている）であってもよく、パンツ型紙おむつであってもよい。なお、紙おむつとしては、大人用紙おむつ乃至乳幼児用紙おむつのいずれであってもよいが、乳幼児用紙おむつが好適である。
【００５６】
前記紙おむつ内面用粘着シートを紙おむつに固定する部位としては、紙おむつの内面であれば特に制限されないが、密着性や漏れ防止性等の観点から、紙おむつの内面であって、紙おむつを着用した際に紙おむつ内面用粘着シートの粘着面が、紙おむつを着用している着用者の背部、腰部、脚部、腹部および尻部から選択された少なくとも１種の部位における皮膚と直接接触することが可能な部位が好ましい。具体的には、紙おむつ内面用粘着シートがテープ付き紙おむつやパンツ型紙おむつである場合、図２（ａ）や（ｂ）で示されるように、テープ付き紙おむつの内面側の表面であって、着用者の背部、腰部、脚部、腹部または尻部と接触する部位に、前記粘着剤層の表面（粘着面）が、着用者の皮膚に直接接触することが可能な形態で固定することができる。
【００５７】
図２は本発明の紙おむつ内面用粘着シートが内面に固定されている紙おむつの一例を示す概略図である。図２において、１は紙おむつ内面用粘着シート、２はテープ付き紙おむつ、２１はテープ付き紙おむつ２の内面、２２はテープ付き紙おむつ２の外面、２３はファスナーテープ、２４はファスナーテープ２３の受け部、２ａはテープ付き紙おむつ２の背側部位、２ｂはテープ付き紙おむつ２の腰側部位、２ｃはテープ付き紙おむつ２の脚側部位、２ｄはテープ付き紙おむつ２の腹側部位、２ｅはテープ付き紙おむつ２の尻側部位、３はパンツ型紙おむつ、３１はパンツ型紙おむつ３の内面、３２はパンツ型紙おむつ３の外面、３ａはパンツ型紙おむつ３の背側部位、３ｂはパンツ型紙おむつ３の腰側部位、３ｃはパンツ型紙おむつ３の脚側部位、３ｄはパンツ型紙おむつ３の腹側部位、３ｅはパンツ型紙おむつ３の尻側部位である。なお、図２〜３は、テープ付き紙おむつ２やパンツ型紙おむつ３を正面から見た状態で示しているので、テープ付き紙おむつ２の尻側部位２ｅや、パンツ型紙おむつ３の尻側部位３ｅは、ほとんど見えない位置となっているため、小さな面積でしか示されていないが、それぞれの紙おむつの背側の下部全体が含まれる。また、図示されていないが、各紙おむつ（２，３）の内面の尻側部位（２ｅ，３ｅ）には、左右の両側に、それぞれ、紙おむつ内面用粘着シート１が固定されている。
【００５８】
このように、紙おむつ内面用粘着シートは、紙おむつの内面の種々の部位に固定させることができる。この際、紙おむつの内面の各部位に、それぞれの紙おむつ内面用粘着シートを固定させてもよく、各部位どうしが連続した形態で、１枚の紙おむつ内面用粘着シートを固定させてもよい。具体的には、紙おむつが、例えば、テープ付き紙おむつである場合、図２（ａ）で示されるように、紙おむつの内面の背側部位と、腰側部位とに紙おむつ内面用粘着シートを固定させる際には、紙おむつの内面の背側部位、腰側部位の各部位に、それぞれの紙おむつ内面用粘着シートを固定させてもよく、また、図３で示されるように、紙おむつの一方の腰側部位から背側部位を経由して他方の腰側部位まで連続した形態で、１枚の紙おむつ内面用粘着シートを固定させてもよい。
【００５９】
一方、紙おむつが、例えば、パンツ型紙おむつである場合、紙おむつの内面の背側部位と、腰側部位と、腹側部位とに紙おむつ内面用粘着シートを固定させる際には、図２（ｂ）で示されるように、紙おむつの内面の背側部位、腰側部位、腹側部位の各部位に、それぞれの紙おむつ内面用粘着シートを固定させてもよく、図４で示されるように、紙おむつの背側部位、一方の腰側部位、腹側部位および他方の腰側部位にわたる胴回り一周の形態で、１枚の紙おむつ内面用粘着シートを固定させてもよい。
【００６０】
図３〜４は本発明の紙おむつ内面用粘着シートが内面に固定されている紙おむつの他の例を示す概略図である。図３〜４において、各符号は前記に同じである。
【００６１】
また、紙おむつの内面の各部位には、１枚の紙おむつ内面用粘着シートのみが用いられていてもよく、２枚以上の紙おむつ内面用粘着シートが用いられていてもよい。もちろん、紙おむつの内面には、１枚の紙おむつ内面用粘着シートのみが用いられていてもよく、２枚以上の紙おむつ内面用粘着シートが用いられていてもよい。
【００６２】
なお、紙おむつ内面用粘着シートが、基材レスタイプの紙おむつ内面用粘着シートである場合、一方の粘着面を利用して紙おむつの内面に貼付することにより、紙おむつ内面用粘着シートを紙おむつの内面に固定することができる。
【００６３】
一方、紙おむつ内面用粘着シートが、両面が粘着面となっている基材付きタイプの紙おむつ内面用粘着シートである場合、前記透湿度を有する粘着剤層または前記アルケニル基含有ポリエーテル系重合体を主体とする粘着剤により形成された粘着剤層の表面が、着用者の皮膚に直接接触することが可能な形態で、他方の粘着剤層を利用して紙おむつの内面に貼付することにより、紙おむつ内面用粘着シートを紙おむつの内面に固定することができる。この際、他方の粘着剤層は、前記透湿度を有する粘着剤層または前記アルケニル基含有ポリエーテル系重合体を主体とする粘着剤により形成された粘着剤層であってもよく、他の粘着剤層であってもよい。
【００６４】
また、紙おむつ内面用粘着シートが、片面のみが粘着面となっている基材付きタイプの紙おむつ内面用粘着シートである場合、粘着剤、接着剤等の固定部材を利用して、基材側の面を紙おむつの内面に貼付することにより、紙おむつ内面用粘着シートを紙おむつの内面に固定することができる。
【００６５】
本発明の紙おむつは、前記紙おむつ内面用粘着シートが内面に固定されているので、該紙おむつ内面用粘着シートの粘着面を、該粘着面が着用者の皮膚と直接接触する形態で、着用者に直接貼付して、優れた密着性及び漏れ防止性で紙おむつを着用させても、発汗による水分を透湿させて、皮膚表面の蒸れを抑制又は防止し、肌のかぶれや発赤を抑制又は防止することができ、従って、高い密着性及び漏れ防止性で着用することが可能な紙おむつとして、非常に有用である。
【実施例】
【００６６】
以下に、実施例に基づいて本発明をより詳細に説明するが、本発明はこれらの実施例により限定されるものではない。
【００６７】
（実施例１）
紙おむつ内面用粘着シートの粘着剤層を構成する粘着剤として、分子中に少なくとの１個のアルケニル基を有するポリエーテル系重合体を主体とする粘着剤（本粘着剤は、室温で無溶剤塗工可能である）である商品名「サイリル粘着剤」（鐘淵化学工業株式会社製；数平均分子量２００００）：１００重量部に、硬化剤（商品名「ＣＲ５００」鐘淵化学工業株式会社製）：１．３重量部を添加した粘着剤組成物（「粘着剤Ａ」と称する場合がある）を用いた。
【００６８】
前記粘着剤Ａをセパレータ上にコンマーダイレクトコーティング方式により、乾燥後の厚さが１００μｍとなるように展開して粘着剤層を形成した後、約１３０℃で３分間熱硬化させて、粘着シート（紙おむつ内面用粘着シート；「粘着シートＡ」と称する場合がある）を作製した。
【００６９】
前記粘着シートＡの粘着剤層を、図５で示されるような市販のテープ付き紙おむつ（オープン型紙おむつ）の内面に、図５で示されるように、一方の腰側部位から背側部位を経由して他方の腰側部位まで連続した部位と、腹側部位と、２つの脚側部位とに、テープ付き紙おむつの内面の表面となっているポリプロピレン製不織布面と貼り合わせて、紙おむつ内面用粘着シートが用いられた紙おむつを得た。
【００７０】
図５は実施例１において作製された紙おむつを示す概略図である。図５において、各符号は前記に同じである。
【００７１】
（実施例２）
実施例１と同様にして、前記粘着剤Ａを調製するとともに、該粘着剤Ａを用いて、実施例１と同様にして、粘着シート（粘着シートＡ）を作製した。
【００７２】
前記粘着シートＡの粘着剤層を、図６で示されるような市販のパンツ型紙おむつの内面に、図６で示されるように、背側部位、一方の腰側部位、腹側部位および他方の腰側部位にわたる胴回り一周の部位と、２つの脚側部位とに、パンツ型紙おむつの内面の表面となっているポリプロピレン製不織布面と貼り合わせて、紙おむつ内面用粘着シートが用いられた紙おむつを得た。
【００７３】
図６は実施例２において作製された紙おむつを示す概略図である。図６において、各符号は前記に同じである。
【００７４】
（比較例１）
粘着剤として、スチレン−イソプレン−スチレンブロックコポリマー（ＳＩＳ；スチレンコンテント約２０重量％）：１００重量部に、水添テルペン系樹脂（商品名「クリアロンＰ−１０５」ヤスハラケミカル社製；粘着付与樹脂）：１００重量部、パラフィンオイル（商品名「ＰＷ−９０」出光石油社製；軟化剤）：３０重量部、および顔料としてチタン白：２０重量部を添加し混合した粘着剤組成物（「粘着剤Ｂ」）を用いた。
【００７５】
前記粘着剤Ｂを、セパレータ上にホットメルト塗工方式により、厚さが１００μｍとなるように塗布して粘着剤層を形成して、粘着シート（「粘着シートＢ」と称する場合がある）を作製した。
【００７６】
該粘着シートＢの粘着剤層を、図５で示されるような市販のテープ付き紙おむつの内面に、図５で示されるように、一方の腰側部位から背側部位を経由して他方の腰側部位まで連続した部位と、腹側部位と、２つの脚側部位とに、テープ付き紙おむつの内面の表面となっているポリプロピレン製不織布面と貼り合わせて、紙おむつ内面用粘着シートが用いられた紙おむつを得た。
【００７７】
（比較例２）
図６で示されるような市販のパンツ型紙おむつをそのまま用いた。
【００７８】
（評価）
実施例１〜２、比較例１〜２で得られた紙おむつについて、下記のフィーリング試験を行い、紙おむつを着用する際の装着時、紙おむつを装着して使用している途中（使用中）、着用している紙おむつを脱却する際の脱却時における感触を評価した。
【００７９】
（フィーリング試験）
無作為に選出した５名の成人男女に、実施例１〜２、比較例１〜２で得られた紙おむつを着用してもらい、紙おむつを着用する際の装着時における感触、紙おむつを装着して使用している途中（使用中）における感触、着用している紙おむつを脱却する際の脱却時における感触を、フィーリングで評価してもらい、下記の評価基準により、装着時、使用中および脱却時における感触を評価した。評価結果は表１に示した。
評価基準
○：５名中全員が好感触又は問題なしと評価した
○△：５名中４名以上の人が好感触又は問題なしと評価した
△：５名中２名以上の人が問題有りと評価した。
【００８０】
【表１】
2005261453.tif 000003
【００８１】
（粘着剤層の透湿度の測定試験）
実施例１〜２で用いた粘着剤Ａによる粘着剤層と、比較例１で用いた粘着剤Ｂによる粘着剤層について、下記の粘着剤層の透湿度の測定方法により、透湿度を測定したところ、粘着剤Ａによる粘着剤層の透湿度は１３００ｇ／ｍ2・ｄａｙであり、粘着剤Ｂによる粘着剤層の透湿度は７０ｇ／ｍ2・ｄａｙであった。
（粘着剤層の透湿度の測定方法）
粘着剤をセパレータ上の塗布領域全面にアプリケーターを用いて塗布して、乾燥や架橋を行った後、１００μｍの厚さ（乾燥後の厚さ）を有する粘着剤層を形成した後、該粘着剤層をナイロン製不織布（商品名「エルタス」旭化成社製；坪量４０ｇ／ｍ2）の片面に転写して、粘着シートを作製する。この粘着シートを、粘着剤層を下側にして、２０ｇの水が入っているガラスカップ（高さ４０ｍｍ且つ内径４０ｍｍφ）の上面に載せ、これらの周囲を、商品名「Ｎｏ．５１」（日東電工株式会社製）によるビニールテープを用いて貼付して、ガラスカップに固定する。その後、粘着シートにより覆われたガラスカップを、４０℃、３０％ＲＨの恒温恒湿度器内に２０分間入れ、取り出して重量を測定し、この重量を初期重量（ＷO）とする。更にその後、再度、４０℃、３０％ＲＨの恒温恒湿度器内に入れ、４時間後に取り出した後、重量（ＷH）を測定して、下記の式（ａ）に基づいて、透湿度（ｇ／ｍ2・ｄａｙ）を算出する。
透湿度＝［（ＷO−ＷH）×２４］／［（０．０２）2×π×４］  式（ａ）
［式（ａ）において、透湿度の単位はｇ／ｍ2・ｄａｙである。なお、ＷO：初期重量、ＷH：４時間後の重量である。πは３．１４とする］
【００８２】
以上より、実施例に係る紙おむつを用いると、紙おむつに固定されている紙おむつ内面用粘着シートを皮膚に直接貼付しても、皮膚表面の蒸れが抑制又は防止され、肌のかぶれや発赤を効果的に抑制又は防止することができる。これは、実施例で用いられた粘着剤の透湿度が、８００ｇ／ｍ2・ｄａｙ以上であるからであると思われる。
【００８３】
また、実施例では、分子中に少なくとの１個のアルケニル基を有するポリエーテル系重合体を主体とする粘着剤を用いているので、優れた粘着性で皮膚に直接貼付することができる。しかも、粘着剤には粘着付与樹脂や溶剤（特に有機溶剤）などが含まれていないので、皮膚への悪影響を最小限に抑えることができる。
【図面の簡単な説明】
【００８４】
【図１】粘着剤層の透湿度の測定方法を示す概略図である。
【図２】本発明の紙おむつ内面用粘着シートが内面に固定されている紙おむつの一例を示す概略図である。
【図３】本発明の紙おむつ内面用粘着シートが内面に固定されている紙おむつの他の例を示す概略図である。
【図４】本発明の紙おむつ内面用粘着シートが内面に固定されている紙おむつの他の例を示す概略図である。
【図５】実施例１において作製された紙おむつを示す概略図である。
【図６】実施例２において作製された紙おむつを示す概略図である。
【符号の説明】
【００８５】
１    紙おむつ内面用粘着シート
２    テープ付き紙おむつ
２１  テープ付き紙おむつ２の内面
２２  テープ付き紙おむつ２の外面
２３  ファスナーテープ
２４  ファスナーテープ２３の受け部
２ａ  テープ付き紙おむつ２の内面の背側部位
２ｂ  テープ付き紙おむつ２の内面の腰側部位
２ｃ  テープ付き紙おむつ２の内面の脚側部位
２ｄ  テープ付き紙おむつ２の内面の腹側部位
２ｅ  テープ付き紙おむつ２の内面の尻側部位
３    パンツ型紙おむつ
３１  パンツ型紙おむつ３の内面
３２  パンツ型紙おむつ３の外面
３ａ  パンツ型紙おむつ３の内面の背側部位
３ｂ  パンツ型紙おむつ３の内面の腰側部位
３ｃ  パンツ型紙おむつ３の内面の脚側部位
３ｄ  パンツ型紙おむつ３の内面の腹側部位
３ｅ  パンツ型紙おむつ３の内面の尻側部位
４    粘着シート
４ａ  粘着剤層
４ｂ  ナイロン製不織布
５    ガラスカップ
５ａ  ガラスカップ５の開放口（上面）
６    水
【図１】
2005261453.tif 000004
【図２】
2005261453.tif 000005
【図３】
2005261453.tif 000006
【図４】
2005261453.tif 000007
【図５】
2005261453.tif 000008
【図６】
2005261453.tif 000009